(57)【要約】【課題】    低摩擦性を有するにもかかわらず、耐摩耗性と成形加工性を維持するとともに吸湿に対する寸法安定性変化が等方的に高い摺動部材用シートであり、軸受け等の低摩擦性、耐摩耗性が特に重視される用途において好適に用いることができる摺動部材用シートを提供する。【解決手段】    熱可塑性樹脂（Ａ）、外部滑剤（Ｂ）および無機フィラー（Ｃ）を含有する摺動部材用シート。前記摺動部材用シートを打ち抜く工程を有する摺動部材の製造方法。【選択図】なし【特許請求の範囲】
【請求項１】
熱可塑性樹脂（Ａ）、外部滑剤（Ｂ）および無機フィラー（Ｃ）を含有する摺動部材用シート。
【請求項２】
前記熱可塑性樹脂（Ａ）がポリアミド樹脂である請求項１記載の摺動部材用シート。
【請求項３】
前記外部滑剤（Ｂ）が固形パラフィンである請求項１または２記載の摺動部材用シート。
【請求項４】
前記無機フィラー（Ｃ）が球状フィラーまたは板状フィラーもしくはこれらの混合物である請求項１乃至３のいずれか１項記載の摺動部材用シート。
【請求項５】
請求項１乃至４のいずれか１項に記載の摺動部材用シートを打ち抜く工程を有する摺動部材の製造方法。
【発明の詳細な説明】
【技術分野】
【０００１】
本発明は、摺動部材用シートに関するものである。
【背景技術】
【０００２】
従来、ポリエーテル芳香族ケトン樹脂、ポリアミド樹脂は低摩擦性、耐摩耗性に優れていることから摺動部材として用いられている。これら摺動部材は、例えば、電気・電子機器、航空用機器、宇宙機器、自動車機器、輸送機器、事務用機器、一般産業機器その他各種機器の部品である歯車、カム、プーリー、スリーブ、軸受け、ワッシャー、シーリング材、クッションシート、バルブ部品、保護カバー等に使用されている。
【０００３】
摺動部材の使用条件よってはこれらの樹脂単独では摺動部材として充分な性能が得られないため、例えばアルミニウム合金等の軟質金属材を相手とする摺動条件において充分な低摩擦性、耐摩耗性を満足するために、ポリエーテル芳香族ケトン樹脂に球状のアルミナを含有することが知られている（特許文献１）。
【０００４】
また摺動部材がモータ等に実装される場合、シート状態の摺動部材の打ち抜き加工が必要である。このときシート状態の摺動部材の波打ちやカールなどの変形より、目的の寸法、形状とならないため、摺動部材には寸法安定性や平坦性が求められる。ポリアミド樹脂はポリエーテル芳香族ケトン樹脂同様に低摩擦性、耐摩耗性に優れており（特許文献２）、コストの面でも比較的安価であるが、吸湿性が高いため比較的寸法変化を起こしやすい。その結果、打ち抜き加工時にそのシート状態が変形し目的の寸法、形状が得られない場合がある。
【先行技術文献】
【特許文献】
【０００５】
【特許文献１】特開２００３−７３５４０号公報
【特許文献２】特開平６−３２９７８号公報
【発明の概要】
【発明が解決しようとする課題】
【０００６】
本発明は、寸法安定性、低摩擦性および耐摩耗性に優れた摺動部材用シートを提供することを目的とするものである。
【課題を解決するための手段】
【０００７】
本発明に係る摺動部材用シートは、前記熱可塑性樹脂（Ａ）がポリアミド樹脂であるとすることができる。
【０００８】
本発明に係る摺動部材用シートは、前記外部滑剤（Ｂ）が固形パラフィンであるとすることができる。
【０００９】
本発明に係る摺動部材用シートは、前記無機フィラー（Ｃ）が球状フィラーまたは板状フィラーもしくはこれらの混合物であるとすることができる。
【００１０】
本発明に係る摺動部材の製造方法は、前記摺動部材用シートを打ち抜く工程を有する摺動部材の製造方法。
【発明の効果】
【００１１】
本発明に係る摺動部材用シートは、熱可塑性樹脂（Ａ）をベース樹脂とし、外部滑剤（Ｂ）及び無機フィラー（Ｃ）を含有するため、低摩擦性を有するにもかかわらず、耐摩耗性と成形加工性を維持しており、さらに吸湿に対する寸法安定性変化が等方的高いため、軸受け等の低摩擦性、耐摩耗性が特に重視されるシートに広く用いることができる。
【図面の簡単な説明】
【００１２】
【図１】摺動部材用シートの評価に用いる動摩擦係数測定用装置の断面模式図である。
【図２】摺動部材用シートの評価に用いる摩耗性測定用装置の断面模式図である。
【発明を実施するための形態】
【００１３】
（熱可塑性樹脂）
本発明において用いられる熱可塑性樹脂（Ａ）には、フィルムに耐摩耗性、摺動性を付与するという観点からは、結晶性樹脂を用いることがこのましい。更にポリエーテル芳香族ケトンまたはポリアミド樹脂を用いることが好ましく、特に成形加工性やコストという観点からはポリアミド樹脂が好ましい。
【００１４】
前記ポリアミド樹脂としては、ナイロン６、または、ナイロン６６、ナイロン４６を主体とする周知の方法で得られるものを使用することができ、寸法安定性の観点からはナイロン６６または、ナイロン４６が好ましく、低コスト化という観点からはナイロン６が好ましい。
【００１５】
（外部滑剤）
本発明において用いられる外部滑剤（Ｂ）は、本発明のシートから作製された摺動用部材と摺動機構を有する装置との接触面での潤滑性を向上させ好適な低摩擦性を付与させる
効果を有する。ここで、外部滑剤とは、例えばプラスチックと加工機械の接触面での潤滑性を向上させるものであり、より具体的には炭化水素、アミド、金属せっけん、エステル、脂肪酸等が挙げられる。比較的少量で滑性効果を得るためには、外部滑剤（Ｂ）としては固形パラフィンを用いることが好ましいと考えられる。
【００１６】
外部滑剤（Ｂ）の配合量は、熱可塑性樹脂（Ａ）１００重量部に対して１．５重量部以上２．５重量部以下であることが好ましい。上記範囲下限値以上とすることにより、シートに好適な低摩擦性を付与することが可能となり、上記範囲上限値以下とすることによりシート加工時の安定性に優れる。
【００１７】
（無機フィラー）
本発明において使用する無機フィラー（Ｃ）は、特に制限は無く樹脂充填材用途に用いられている公知のもの等が使用できるが、得られるシートの吸湿に対する寸法安定性の面から、形状としては球状または板状のものが好ましい。具体的には、シリカやタルク等が挙げられる。
【００１８】
本発明において使用する無機フィラー（Ｃ）は平均粒子径が１μｍ以上１０μｍ以下のものが好ましい。平均粒子径が前記下限値以上であることにより樹脂への分散性が安定し、前記上限値以下であることによりシート表面の平滑性が優れるものとなるとともにフィラーの脱落を低減し、好適な外観を有するシートを得ることができる。また、無機フィラー（Ｃ）のアスペクト比（フィラー粒子径長辺／フィラー粒子径短辺）が３以下となるものが好ましい。上記範囲とすることにより、シート寸法の異方性を抑えることが可能となる。
【００１９】
フィラーの配合量（Ｃ）は、熱可塑性樹脂１００重量部に対して１５重量部以上２５重量部以下とすることが好ましい。前記範囲下限値以上とすることにより、寸法安定性に優れるものとなり、前記範囲上限値以下とすることにより好適な耐摩耗性を付与ことができる。
【００２０】
（シートの製造方法）
本発明に係るシートは、配合原料を混合・混練した上で、シート成形することにより得ることができる。混合・混練方法は特に限定されることはなく各種混合・混練手段が用いられる。例えば、予め粉体原料のみをヘンシェルミキサー、ボールミキサー、ブレンダー、タンブラー等の混合機を利用して乾式予備混練して、さらに溶融混練機にて溶融混練することができる。またシート成形方法としては基材となる樹脂に適当な成形方法を適用することができる。例えば、射出成形、溶融押出成形、注型成形、圧縮成形等の各種成形方法である。生産性の点からは溶融押出シート成形が好ましい。ただし、成形方法については特に限定するものではない。
【００２１】
溶融押出によりシートを成形する場合は、溶融押出直後に引き取り冷却ロールにより冷却固化させることが好ましい。冷却ロールを用いる場合、ロール表面粗さを溶融樹脂が固化する際にシート表面へ転写させることによりシート表面に所定の表面粗さを付与することが可能である。シート表面粗さの制御により更にシートの耐摩耗性を向上させることができる。
【００２２】
本発明に係る摺動部材用シートの厚みを特に限定されるものではなく、例えば５〜５０００μｍのものを包含するが、好ましい範囲は１０μｍ以上５００μｍ以下である。前記範囲下限値以上とすることによりシートの搬送中における変形等を抑制し、前記範囲上限値以下とすることにより、シート巻取り等の生産性を安定化させることができる。
【００２３】
（シートの使用方法）
本発明に係る摺動部材用シートは、打ち抜き加工等により各種摺動部材として使用することができる。具体的な例をしては、打ち抜き加工によりスラスト軸受け材として用いること等が挙げられる。
【実施例】
【００２４】
以下、本発明について実施例を掲げて更に詳しく説明するが本発明はこれらの実施例のみに限定されるものではない。
【００２５】
（試験用シートの作製）
ナイロン６（宇部興産株式会社製、品番：１０３０Ｂ２）、タルク（日本タルク株式会社製、ミクロエースＬ−１）、固形パラフィン（日本精蝋株式会社製、Ｈｉ−Ｍｉｃ−１０８０）を表１に示す配合比率で混合後、二軸押出機でシリンダー温度２２５℃の条件にて溶融混練した後、温度２２５℃のダイス（ストランドダイス）から出てきた軟化状態のストランドを水槽の水中に押出して冷却固化させる。水槽を通過したストランドをストランドカッターでペレット化してペレットを得た。
【００２６】
得られたペレットを７０℃×１７時間の条件で乾燥させた後、単軸押出機でシリンダー温度２６０℃の条件にて溶融混練した後、温度２６０℃のダイス（Ｔダイ）から出てきた軟化状態のシートを徐々に冷却させて厚み２５０μｍのシートを得た。
【００２７】
（シート加工性の評価）
シート加工性は基準により評価を行った。
○：シート加工が安定して可能である。
△：安定したシート加工が不可能である。（シート加工は可能であるが、シート押出し時の吐出が不安定、もしくはシート引き取り時の破断が発生）
×：シート成形不可（常時吐出不安定、シート引き取り時にシート破断してシートにならない）
得られた各樹脂シートについて、以下の評価を行った。
【００２８】
（摩擦性）
大きさ約２５ｃｍ×約２５ｃｍの試験片を試験テーブル上に両面テープで固定する。大きさ６．５ｃｍ×６．５ｃｍ、質量２００ｇの滑り片に試験片（大きさ６．５ｃｍ×約１５ｃｍ）を巻き付け、試験テーブルに固定した試験片上に置く。滑り片はスプリングを通してオリエンテック社製テンシロンＲＴＦ−１２５０に接続した。滑り片を１５０ｍｍ／ｍｉｎの速度で引張り、その時の動摩擦係数を測定。３測定の平均を取った。評価基準は以下のようなものである。
◎：０．２５未満
○：０．２５以上、０．３０未満
△：０．３０以上、０．３５未満
×：０．３５以上
【００２９】
（摩耗性）
約１０ｃｍ×１０ｃｍの試験片に直径６．３５ｍｍの孔を中心にあけ、質量を計測する。試験片をＴＡＢＥＲ社製テーバー摩耗試験機ＡＢＲＡＳＥＲ  ５１３０の支持円板に取り付ける。摩耗輪ＣＳ−１０Ｐはリフェイス（Ｓ−１１）で２５回転させた後、装置に取り付け、アームを下ろし、試験片上に摩耗輪を置く。摩耗輪に５００ｇの荷重をかけ、摩耗粉吸引装置（吸引圧１．５ｋＰａ〜１．６ｋＰａ）を始動し試験片の回転を開始する。回転数は１，０００回、回転速度は６０ｍｉｎ−１とする。  回転が停止した後、試験片を取り出し、質量を測定する。試験前後の質量差を摩耗量とした。評価基準は以下のようなものである。
◎：７ｍｇ未満
○：７ｍｇ以上９ｍｇ未満
△：９ｍｇ以上、１１ｍｇ未満
×：１１ｍｇ以上
【００３０】
（寸法安定性）
シートの押出方向、幅方向それぞれに引いた約１４ｃｍ間隔の標線間の距離をコーガク社製大型測定顕微鏡ＬＭ−３３で測定後、水（２３℃）に２４時間浸漬。水中浸漬後、上記の方法で標線間の距離を測定し、以下の方法で算出した。
各シートで、（浸漬前標線間距離―浸漬後標線間距離）／浸漬前標線間距離×１００を算出し、その絶対値を吸水変化率とする。３測定の平均を取る。３測定の平均値のうち、装置方向、幅方向の数値が大きい方を代表値とする。評価基準は以下のようなものである。
◎：１．０％未満
○：１．０％以上、１．５％未満
△：１．５％以上、２．０％未満
×：２．０％以上
【００３１】
本発明の実施例と比較例１を比較するとポリアミド樹脂単独で用いた比較例１に比較して、外部滑剤１．５重量部、タルク２０重量部を添加することで、耐摩耗性、成形加工性を損なわずに、低摩擦性、吸湿に対する寸法安定性が向上することがわかる。
【００３２】
比較例２，３，４について、外部滑剤を添加せず、タルク添加量が少ない場合には低摩擦性および吸湿に対する寸法安定性改善の効果を発揮できず、また添加量が多すぎる場合には成形加工性が非常に悪化し、耐摩耗性もやや悪化し優れた摺動部材と成り得ないことがわかる。
【００３３】
【表１】
2011140549.tif 000002
【産業上の利用可能性】
【００３４】
本発明に係る摺動部材用シートは、低摩擦性、耐摩耗性および成形加工性に優れ、さらに吸湿に対する寸法安定性変化が高いため、軸受け等の低摩擦性、耐摩耗性が特に重視されるシートに広く用いることができる。
【符号の説明】
【００３５】
１・・・試験テーブル
２・・・両面テープ
３・・・試験片
４・・・試験片
５・・・滑り片
６・・・スプリング
７・・・試験片
８・・・摩耗輪
９・・・試験片の回転軸
１０・・動摩擦係数測定用装置
２０・・摩耗性測定用装置の断面の模式図
【図１】
2011140549.tif 000003
【図２】
2011140549.tif 000004